(57)【要約】【課題】高温環境下で使用されるようなアルミ合金部材の軽量化のためにさらなる薄肉化を行った場合にも、高温環境下での疲労強度を十分に確保することが可能なアルミ合金部材を提供する。【解決手段】このアルミ合金部材１００は、アルミニウム合金からなるアルミ合金部材本体１と、アルミ合金部材本体１の強度補強部分１０の表面１０ａに形成され、ピーニング処理誘起の微細析出物による歪時効硬化および転位密度の増加による加工硬化によりアルミ合金部材本体１の母材３の硬度よりも大きい硬度を有するように改質された改質層２とを備える。【選択図】図１５
2015105402.tif 000002
【特許請求の範囲】
【請求項１】
アルミニウム合金からなるアルミ合金部材本体と、
前記アルミ合金部材本体の強度補強部分の表面に形成され、ピーニング処理誘起の微細析出物による歪時効硬化および転位密度の増加による加工硬化により前記アルミ合金部材本体の母材の硬度よりも大きい硬度を有するように改質された改質層とを備えた、アルミ合金部材。
【請求項２】
前記改質層は、前記アルミ合金部材本体の母材の転位密度よりも大きな転位密度を有している、請求項１に記載のアルミ合金部材。
【請求項３】
前記改質層は、最表層および内部層を含み、
前記微細析出物による歪時効硬化および転位密度の増加による加工硬化によって、前記改質層の前記最表層のみならず前記内部層も、前記アルミ合金部材本体の母材の硬度よりも大きな硬度を有する、請求項１または２に記載のアルミ合金部材。
【請求項４】
前記アルミ合金部材本体は、アルミニウムと、銅およびニッケルの少なくともいずれか一方とを含む前記アルミニウム合金からなり、
前記微細析出物は、銅またはニッケルを含む微細析出物を含む、請求項１〜３のいずれか１項に記載のアルミ合金部材。
【請求項５】
前記改質層は、レーザーピーニング処理により形成されているか、または、前記レーザーピーニング処理後に、５０時間以上再結晶終了温度以下の温度に加熱されている、請求項１〜４のいずれか１項に記載のアルミ合金部材。
【請求項６】
アルミニウム合金からなるアルミ合金部材本体を準備する工程と、
前記アルミ合金部材本体の強度補強部分の表面に対して、パルス幅が１００ナノ秒以下の超短パルス高ピーク出力密度のレーザー光を所定の照射条件で照射することによりプラズマを発生させて、発生したプラズマの圧力により前記アルミ合金部材本体の強度補強部分にレーザーピーニング処理を施すことによって、前記アルミ合金部材本体強度補強部分の表面に、ピーニング処理誘起の微細析出物が生成されるとともに、前記微細析出物による歪時効硬化および転位密度の増加による加工硬化により前記アルミ合金部材本体の母材の硬度よりも大きい硬度を有するように改質された改質層を形成する工程とを備えた、アルミ合金部材の製造方法。
【請求項７】
前記改質層を形成する工程は、前記アルミ合金部材本体の母材の転位密度よりも大きな転位密度を有するように前記改質層を形成する工程を含む、請求項６に記載のアルミ合金部材の製造方法。
【請求項８】
前記改質層は、最表層および内部層を含み、
前記改質層を形成する工程は、前記微細析出物による歪時効硬化および転位密度の増加による加工硬化によって、前記改質層の前記最表層のみならず前記内部層も、前記アルミ合金部材本体の母材の硬度よりも大きな硬度を有するように前記改質層を形成する工程を含む、請求項６または７に記載のアルミ合金部材の製造方法。
【請求項９】
前記アルミ合金部材本体は、アルミニウムと、銅およびニッケルの少なくともいずれか一方とを含む前記アルミニウム合金からなり、
前記微細析出物は、銅またはニッケルを含む微細析出物を含む、請求項６〜８のいずれか１項に記載のアルミ合金部材の製造方法。
【請求項１０】
前記改質層を形成する工程は、前記アルミ合金部材本体の強度補強部分の表面に液体の膜が配置された状態で、前記アルミ合金部材本体の強度補強部分にレーザーピーニング処理を施すことによって、前記改質層を形成する工程を含む、請求項６〜９のいずれか１項に記載のアルミ合金部材の製造方法。
【発明の詳細な説明】
【技術分野】
【０００１】
本発明は、アルミ合金部材およびアルミ合金部材の製造方法の製造方法に関する。
【背景技術】
【０００２】
従来、アルミニウム合金からなるアルミ合金部材本体を備えるアルミ合金部材およびそのアルミ合金部材の製造方法が知られている（たとえば、特許文献１参照）。
【０００３】
上記特許文献１には、アルミニウム−珪素合金からなるピストン本体（アルミ合金部材本体）の表面に、強化元素や光触媒元素を含む噴射紛体を噴射することによって、ショットピーニング処理が行われた内燃機関用ピストン（アルミ合金部材）が開示されている。この内燃機関用ピストンでは、ショットピーニング処理が行われることによって、ピストン本体（アルミ合金部材本体）の表面付近のアルミニウム−珪素合金が改質されて、ある程度強度が向上される。
【０００４】
ここで、アルミ合金部材を軽量化するためには、アルミ合金部材のさらなる薄肉化が必要となる。
【先行技術文献】
【特許文献】
【０００５】
【特許文献１】特開２００８−５１０９１号公報
【発明の概要】
【発明が解決しようとする課題】
【０００６】
しかしながら、上記特許文献１に記載された内燃機関用ピストンなどのアルミ合金部材で行われたショットピーニング処理では、アルミ合金部材本体の表面に加えられる圧力が弱いことから、アルミ合金部材本体の表面付近のアルミニウム−珪素合金の改質層が浅いため、アルミ合金部材の軽量化のためにさらなる薄肉化を行った場合に、アルミ合金部材に要求される疲労強度を確保するのが困難である。さらに、高温環境下に配置されるようなアルミ合金部材では、高温環境下での疲労強度を確保するのがさらに困難であるという問題点がある。
【０００７】
この発明は、上記のような課題を解決するためになされたものであり、この発明の１つの目的は、高温環境下で使用されるようなアルミ合金部材の軽量化のためにさらなる薄肉化を行った場合にも、高温環境下での疲労強度を十分に確保することが可能なアルミ合金部材およびアルミ合金部材の製造方法を提供することである。
【課題を解決するための手段】
【０００８】
上記目的を達成するために本願発明者が鋭意検討した結果、上記課題を解決するために以下のような構成を見出した。すなわち、この発明の第１の局面におけるアルミ合金部材は、アルミニウム合金からなるアルミ合金部材本体と、アルミ合金部材本体の強度補強部分の表面に形成され、ピーニング処理誘起の微細析出物による歪時効硬化および転位密度の増加による加工硬化によりアルミ合金部材本体の母材の硬度よりも大きい硬度を有するように改質された改質層とを備える。
【０００９】
この発明の第１の局面におけるアルミ合金部材では、上記のように、アルミ合金部材本体の強度補強部分の表面に、ピーニング処理誘起の微細析出物による歪時効硬化および転位密度の増加による加工硬化によりアルミ合金部材本体の母材の硬度よりも大きい硬度を有するように改質された改質層を設けることによって、硬度が向上した改質層により塑性変形が発生するために必要な応力を大きくすることができるので、高温環境下におけるアルミ合金部材の機械的強度を十分に向上させることができる。これにより、高温環境下で使用されるようなアルミ合金部材に対してさらなる薄肉化を行った場合にも、高温環境下での疲労強度を十分に確保することができる。なお、このことは、後述する本発明の効果を確認するために行った実験により確認済みである。また、アルミ合金部材を薄肉化して軽量化することができるので、アルミ合金部材が用いられる機械製品を軽量化することができる。
【００１０】
上記第１の局面におけるアルミ合金部材において、好ましくは、改質層は、アルミ合金部材本体の母材の転位密度よりも大きな転位密度を有している。このように構成すれば、改質層において互いの転位同士が変形の際の抵抗となると考えられるので、塑性変形させるために必要な応力を大きくすることができる。また、微細析出物により多くの転移の移動が抑制されると考えられるので、これによっても、塑性変形させるために必要な応力を大きくすることができる。これらにより、アルミ合金部材の機械的強度をより向上させることができるので、高温環境下で使用されるようなアルミ合金部材に対してさらなる薄肉化を行った場合にも、容易に、高温環境下での疲労強度を向上させることができる。
【００１１】
上記第１の局面におけるアルミ合金部材において、好ましくは、改質層は、最表層および内部層を含み、微細析出物による歪時効硬化および転位密度の増加による加工硬化によって、改質層の最表層のみならず内部層も、アルミ合金部材本体の母材の硬度よりも大きな硬度を有する。このように構成すれば、改質層の最表層のみならず内部層においても、塑性変形が発生するために必要な応力を大きくすることができるので、アルミ合金部材の機械的強度をより向上させることができる。
【００１２】
上記第１の局面におけるアルミ合金部材において、好ましくは、アルミ合金部材本体は、アルミニウムと、銅およびニッケルの少なくともいずれか一方とを含むアルミニウム合金からなり、微細析出物は、銅またはニッケルを含む微細析出物を含む。このように構成すれば、銅またはニッケルを含む微細析出物により、改質層の機械的強度を確実に向上させることができる。また、析出物が微細であることにより、改質層における転位の移動がより抑制されると考えられるので、これによっても、塑性変形が発生するために必要な応力を大きくすることができる。これらにより、アルミ合金部材の機械的強度をより向上させることができる。
【００１３】
上記第１の局面によるアルミ合金部材において、好ましくは、改質層は、レーザーピーニング処理により形成されているか、または、レーザーピーニング処理後に、５０時間以上再結晶終了温度以下の温度に加熱されている。このように構成すれば、容易に、アルミ合金部材本体の強度補強部分の表面に、微細析出物による歪時効硬化によりアルミ合金部材本体の母材の硬度よりも大きい硬度を有するように改質された改質層を形成することができる。また、レーザーピーニング処理を用いることによって、照射位置などの照射条件を制御してレーザー光を照射することができるので、粒子がランダムに表面に噴射されるショットピーニング処理と比べて、アルミ合金部材本体の強度補強部分の表面により均一な改質層を形成することができる。
【００１４】
この発明の第２の局面におけるアルミ合金部材の製造方法は、アルミニウム合金からなるアルミ合金部材本体を準備する工程と、アルミ合金部材本体の強度補強部分の表面に対して、パルス幅が１００ナノ秒以下の超短パルス高ピーク出力密度のレーザー光を所定の照射条件で照射することによりプラズマを発生させて、発生したプラズマの圧力によりアルミ合金部材本体の強度補強部分にレーザーピーニング処理を施すことによって、アルミ合金部材本体強度補強部分の表面に、ピーニング処理誘起の微細析出物が生成されるとともに、微細析出物による歪時効硬化および転位密度の増加による加工硬化によりアルミ合金部材本体の母材の硬度よりも大きい硬度を有するように改質された改質層を形成する工程とを備える。
【００１５】
この発明の第２の局面におけるアルミ合金部材の製造方法では、上記のように、アルミ合金部材本体の強度補強部分の表面に、ピーニング処理誘起の微細析出物による歪時効硬化および転位密度の増加による加工硬化によりアルミ合金部材本体の母材の硬度よりも大きい硬度を有するように改質された改質層を形成する工程を備えることによって、硬度が向上した改質層により塑性変形が発生するために必要な応力を大きくすることができるので、高温環境下におけるアルミ合金部材の機械的強度を十分に向上させることができる。これにより、高温環境下で使用されるようなアルミ合金部材に対してさらなる薄肉化を行った場合にも、高温環境下での疲労強度を十分に確保することができる。また、アルミ合金部材を薄肉化して軽量化することができるので、アルミ合金部材が用いられる機械製品を軽量化することができる。また、レーザーピーニング処理を用いることによって、照射位置などの照射条件を制御してレーザー光を照射することができるので、粒子がランダムに表面に噴射されるショットピーニング処理と比べて、アルミ合金部材本体の強度補強部分の表面により均一な改質層を形成することができる。
【００１６】
上記第２の局面におけるアルミ合金部材の製造方法において、好ましくは、改質層を形成する工程は、アルミ合金部材本体の母材の転位密度よりも大きな転位密度を有するように改質層を形成する工程を含む。このように構成すれば、改質層において互いの転位同士が変形の際の抵抗となると考えられるので、塑性変形させるために必要な応力を大きくすることができる。また、微細析出物により多くの転移の移動が抑制されると考えられるので、これによっても、塑性変形させるために必要な応力を大きくすることができる。これらにより、アルミ合金部材の機械的強度をより向上させることができるので、高温環境下で使用されるようなアルミ合金部材に対してさらなる薄肉化を行った場合にも、容易に、高温環境下での疲労強度を向上させることができる。
【００１７】
上記第２の局面におけるアルミ合金部材の製造方法において、好ましくは、改質層は、最表層および内部層を含み、改質層を形成する工程は、微細析出物による歪時効硬化および転位密度の増加による加工硬化によって、改質層の最表層のみならず内部層も、アルミ合金部材本体の母材の硬度よりも大きな硬度を有するように改質層を形成する工程を含む。このように構成すれば、改質層の最表層のみならず内部層においても、塑性変形が発生するために必要な応力を大きくすることができるので、アルミ合金部材の機械的強度をより向上させることができる。
【００１８】
上記第２の局面におけるアルミ合金部材の製造方法において、好ましくは、アルミ合金部材本体は、アルミニウムと、銅およびニッケルの少なくともいずれか一方とを含むアルミニウム合金からなり、微細析出物は、銅またはニッケルを含む微細析出物を含む。このように構成すれば、銅またはニッケルを含む微細析出物により、改質層の機械的強度を確実に向上させることができる。また、析出物が微細であることにより、改質層における転位の移動がより抑制されると考えられるので、これによっても、塑性変形が発生するために必要な応力を大きくすることができる。これらにより、アルミ合金部材の機械的強度をより向上させることができる。
【００１９】
上記第２の局面におけるアルミ合金部材の製造方法において、好ましくは、改質層を形成する工程は、アルミ合金部材本体の強度補強部分の表面に液体の膜が配置された状態で、アルミ合金部材本体の強度補強部分にレーザーピーニング処理を施すことによって、改質層を形成する工程を含む。このように構成すれば、アルミ合金部材本体の強度補強部分の表面に配置された液体の膜によって、発生したプラズマによる衝撃波が拡散するのを抑制することができるので、アルミ合金部材本体の強度補強部分の表面からアルミ合金部材本体の内部に向かって衝撃波を集中して伝播させることができる。これにより、アルミ合金部材本体の強度補強部分の深い領域にまで、改質層を形成することができるので、アルミ合金部材の薄肉化（軽量化）を行った場合にも、容易に、高温環境下での疲労強度を確保することができる。
【００２０】
なお、本出願では、上記第１の局面によるアルミ合金部材とは別に、以下のような構成も考えられる。
【００２１】
（付記項１）
すなわち、本出願の他の構成による機械部品は、アルミニウム合金からなるアルミ合金部材本体と、アルミ合金部材本体の強度補強部分の表面にレーザーピーニング処理により形成され、レーザーピーニング処理誘起の微細析出物による歪時効硬化および転位密度の増加による加工硬化による歪時効硬化によりアルミ合金部材本体の母材の硬度よりも大きい硬度を有するように改質された改質層とを含むアルミニウム合金領域を備える。このように構成すれば、アルミ合金部材本体の強度補強部分の表面に、レーザーピーニング処理誘起の微細析出物による歪時効硬化および転位密度の増加による加工硬化による歪時効硬化によりアルミ合金部材本体の母材の硬度よりも大きい硬度を有するように改質された改質層を設けることによって、硬度が向上した改質層により塑性変形が発生するために必要な応力を大きくすることができるので、高温環境下における機械部品の機械的強度を十分に向上させることができる。これにより、高温環境下で使用されるような機械部品に対してさらなる薄肉化を行った場合にも、機械部品に要求される高温環境下での疲労強度を十分に確保することができるので、機械部品を薄肉化して軽量化することができる。また、レーザーピーニング処理を用いることによって、照射位置などの照射条件を制御してレーザー光を照射することができるので、粒子がランダムに表面に噴射されるショットピーニング処理と比べて、アルミ合金部材本体の強度補強部分の表面により均一な改質層を形成することができる。
【００２２】
（付記項２）
また、本出願の他の構成によるアルミ合金部材は、アルミニウム合金からなるアルミ合金部材本体と、アルミ合金部材本体の強度補強部分の表面に形成され、ピーニング処理誘起の微細析出物による歪時効硬化によりアルミ合金部材本体の母材の硬度よりも大きい硬度を有するように改質された改質層とを備える。このように構成すれば、アルミ合金部材本体の強度補強部分の表面に、ピーニング処理誘起の微細析出物による歪時効硬化によりアルミ合金部材本体の母材の硬度よりも大きい硬度を有するように改質された改質層を設けることによって、硬度が向上した改質層により塑性変形が発生するために必要な応力を大きくすることができるので、高温環境下におけるアルミ合金部材の機械的強度を十分に向上させることができる。これにより、高温環境下で使用されるようなアルミ合金部材に対してさらなる薄肉化を行った場合にも、高温環境下での疲労強度を十分に確保することができる。また、アルミ合金部材を薄肉化して軽量化することができるので、アルミ合金部材が用いられる機械製品を軽量化することができる。
【発明の効果】
【００２３】
本発明によれば、上記のように、高温環境下で使用されるようなアルミ合金部材の軽量化のためにさらなる薄肉化を行った場合にも、高温環境下での疲労強度を十分に確保することが可能なアルミ合金部材およびアルミ合金部材の製造方法を提供することができる。
【図面の簡単な説明】
【００２４】
【図１】本発明の一実施形態によるアルミ合金部材を示した断面図である。
【図２】本発明の一実施形態によるアルミ合金部材の改質層および母材を示した断面図である。
【図３】本発明の一実施形態によるアルミ合金部材の改質層を示した拡大断面図である。
【図４】本発明の一実施形態によるアルミ合金部材の製造方法を説明するための模式図である。
【図５】本発明の効果を確認するために行ったＴＥＭ像の観察結果および残留応力を一覧で示した図である。
【図６】本発明の効果を確認するために行ったＴＥＭ像のうち、切断片１の明視野像である。
【図７】本発明の効果を確認するために行ったＴＥＭ像のうち、切断片１の暗視野像である。
【図８】本発明の効果を確認するために行ったＴＥＭ像のうち、切断片１の暗視野拡大像である。
【図９】本発明の効果を確認するために行った切断片１のＥＤＳの測定結果を示した図である。
【図１０】本発明の効果を確認するために行ったＴＥＭ像のうち、切断片２の明視野像である。
【図１１】本発明の効果を確認するために行ったＴＥＭ像のうち、切断片２の暗視野像である。
【図１２】本発明の効果を確認するために行ったＴＥＭ像のうち、切断片２の明視野拡大像である。
【図１３】本発明の効果を確認するために行った切断片２のＥＤＳの測定結果を示した図である。
【図１４】本発明の効果を確認するために行ったＴＥＭ像のうち、切断片３の明視野像である。
【図１５】本発明の効果を確認するために行ったＴＥＭ像のうち、切断片３の明視野拡大像である。
【図１６】本発明の効果を確認するために行ったＴＥＭ像のうち、切断片３の暗視野拡大像である。
【図１７】本発明の効果を確認するために行った切断片３のＥＤＳの測定結果を示した図である。
【図１８】本発明の効果を確認するために行ったＴＥＭ像のうち、切断片４の明視野像である。
【図１９】本発明の効果を確認するために行ったＴＥＭ像のうち、切断片４の暗視野像である。
【図２０】本発明の効果を確認するために行った切断片４のＥＤＳの測定結果を示した図である。
【図２１】本発明の効果を確認するために行った硬度測定の結果を示した図である。
【発明を実施するための形態】
【００２５】
以下、本発明の実施形態を図面に基づいて説明する。
【００２６】
図１〜図３を参照して、本発明の一実施形態によるアルミ合金部材１００の構成について説明する。
【００２７】
本発明の一実施形態によるアルミ合金部材１００は、使用時に約２５０℃の高温環境下に配置される部品である。このアルミ合金部材１００を構成するアルミ合金部材本体１は、微量元素としてＭｇやＴｉなどが含まれたＡｌ−１２Ｓｉ−Ｃｕ−Ｎｉ合金（アルミニウム合金）の鋳物により形成されている。また、鋳物からなるアルミ合金部材本体１の表面１ａは鋳肌面であり、微細な欠陥を有する湯境や鋳巣などが形成されている。なお、Ａｌ−１２Ｓｉ−Ｃｕ−Ｎｉ合金の再結晶終了温度（再結晶が終了して、結晶粒の成長が行われる温度）は、４００℃程度である。
【００２８】
また、図１に示すように、アルミ合金部材本体１のうち、強度補強部分１０ではアルミ合金部材１００の軽量化のために他の部分に比べて薄肉化されている。このため、強度補強部分１０では、高温環境下において、アルミ合金部材本体１の他の部分と同等またはそれ以上の十分な疲労強度を確保する必要がある。また、アルミ合金部材本体１の図示しない摺動部分（強度補強部分）においても、摺動に対する耐久性を向上させるために、高温環境下において、十分な疲労強度を確保する必要がある。
【００２９】
また、アルミ合金部材本体１の強度補強部分１０の表面１０ａには、後述するレーザーピーニング処理が施されることにより、図２に示すように、改質層２が形成されている。この改質層２は、改質層２以外の部分（母材３）よりも大きな硬度を有するとともに、表面２ａからの厚み（深さ）方向（Ｚ方向）に約５００μｍ以上の厚み（深さ）ｔを有している。なお、改質層２が形成されていない部分（強度補強部分１０の表面１０ａ以外の部分や、強度補強部分１０の改質層２よりも内側の部分）には、母材３が位置している。
【００３０】
また、改質層２は、図３に示すように、表面２ａおよびその近傍に形成された酸化アルミ膜２ｂと、酸化アルミ膜２ｂの内側の部分に形成された内部層２ｃとから構成されている。酸化アルミ膜２ｂは、Ａｌ−１２Ｓｉ−Ｃｕ−Ｎｉ合金（アルミ合金部材本体１の母材３）よりも硬度の高い白色の酸化アルミニウムからなり、レーザーピーニング処理におけるプラズマ酸化により形成されている。なお、図２および図３では、理解容易のため、改質層２と母材３との境界、および、酸化アルミ膜２ｂと内部層２ｃとの境界をそれぞれ明確に図示しているものの、実際には、図２および図３のようには明確でない。また、酸化アルミ膜２ｂは、本発明の「最表層」の一例である。
【００３１】
また、改質層２は、レーザーピーニング処理において発生したプラズマの体積膨張が圧力（衝撃波）となり、アルミ合金部材本体１の強度補強部分１０の表面１０ａおよび強度補強部分１０の内部（内部層２ｃ）が塑性変形されることによって形成されている。この結果、酸化アルミ膜２ｂだけでなく内部層２ｃにも、プラズマの圧力による圧縮残留応力が付与されている。また、常温時だけでなく再結晶終了温度（約４００℃）以下の約２５０℃の高温環境下であっても、改質層２の転位密度が母材３の転位密度よりも大きくなるように、改質層２には多くの転位が形成されている。この結果、転位密度の増加による加工硬化により、塑性変形が発生するために必要な応力が大きくなる。なお、転位密度の詳細については実施例において後述する。
【００３２】
ここで、本実施形態では、レーザーピーニング処理が行われたアルミ合金部材１００が、アルミ合金部材１００の使用環境である再結晶終了温度（約４００℃）以下の約２５０℃の高温環境下に５０時間以上配置されて加熱された際に、改質層２では、歪時効硬化により、ＡｌおよびＣｕからなる金属間化合物や中間相と、ＡｌおよびＮｉからなる金属間化合物や中間相とを含む複数の微細析出物が、改質層２内の転位に集まるように形成される。この転位に集まった微細析出物により、改質層２における転位の移動が阻害されることによって、改質層の硬度が向上し、その結果、塑性変形が発生するために必要な応力が大きくなる。なお、微細析出物の大きさは、約０．０５μｍ以上約１０μｍ以下である。なお、歪時効硬化の詳細については実施例において後述する。
【００３３】
また、常温時だけでなく再結晶終了温度（約４００℃）以下の約２５０℃の高温環境下であっても、改質層２は、レーザーピーニング処理を施さないＡｌ−１２Ｓｉ−Ｃｕ−Ｎｉ合金（アルミ合金部材本体１の母材３）の硬度よりも大きい硬度を有している。なお、硬度の詳細については実施例において後述する。また、鋳物からなるアルミ合金部材本体１の強度補強部分１０の表面１０ａ（鋳肌面）がプラズマにより瞬間的に約５０００℃以上の超高温にされることにより、改質層２の表面２ａは、鋳肌面が一度溶融されて再凝固されている。
【００３４】
また、レーザー光が照射されたアルミ合金部材本体１の強度補強部分１０の表面１０ａが衝撃波により塑性変形して若干窪むことによって、改質層２の表面２ａには、微細な凹凸が形成されている。この微細な凹凸に内燃機関のオイルが入り込むことにより、油膜が改質層２の表面２ａに保持されやすくなる。これにより、改質層２の表面２ａにおける油膜保持性が向上し、その結果、摺動部分（強度補強部分）における摺動抵抗を低減することが可能である。
【００３５】
上記実施形態では、以下のような効果を得ることができる。
【００３６】
本実施形態では、上記のように、アルミ合金部材本体１の強度補強部分１０の表面１０ａに、ＡｌおよびＣｕからなる金属間化合物や中間相を含む複数の微細析出物による歪時効硬化および転位密度の増加による加工硬化によりアルミ合金部材本体１の母材３の硬度よりも大きい硬度を有するように改質された改質層２を設ける。これにより、硬度が向上した改質層２により塑性変形が発生するために必要な応力を大きくすることができるので、再結晶終了温度（約４００℃）以下の約２５０℃の高温環境下におけるアルミ合金部材１００の機械的強度を十分に向上させることができる。この結果、高温環境下で使用されるアルミ合金部材１００に対してさらなる薄肉化を行った場合にも、アルミ合金部材１００に要求される高温環境下での疲労強度を十分に確保することができる。また、アルミ合金部材１００を薄肉化して軽量化することができるので、アルミ合金部材１００が用いられる製品を軽量化することができる。
【００３７】
また、本実施形態では、改質層２がアルミ合金部材本体１の母材３の転位密度よりも大きな転位密度を有することによって、改質層２において互いの転位同士が変形の際の抵抗となると考えられるので、塑性変形させるために必要な応力を大きくすることができる。また、ＡｌおよびＣｕからなる金属間化合物や中間相を含む複数の微細析出物により多くの転移の移動が抑制されると考えられるので、これによっても、塑性変形させるために必要な応力を大きくすることができる。これらにより、アルミ合金部材１００の機械的強度をより向上させることができるので、高温環境下で使用されるアルミ合金部材１００に対してさらなる薄肉化を行った場合にも、容易に、アルミ合金部材１００に要求される高温環境下での疲労強度を向上させることができる。
【００３８】
また、本実施形態では、改質層２の酸化アルミ膜２ｂのみならず内部層２ｃも、アルミ合金部材本体１の母材３の硬度よりも大きな硬度を有するように形成することによって、改質層２の酸化アルミ膜２ｂのみならず内部層２ｃにおいても、塑性変形が発生するために必要な応力を大きくすることができるので、アルミ合金部材１００の機械的強度をより向上させることができる。
【００３９】
また、本実施形態では、アルミ合金部材本体１をＡｌ−１２Ｓｉ−Ｃｕ−Ｎｉ合金により形成するとともに、改質層２において、歪時効硬化により、ＡｌおよびＣｕからなる金属間化合物や中間相を含む複数の微細析出物が析出されるように構成する。これにより、Ｃｕを含む微細析出物により、改質層２の機械的強度を確実に向上させることができる。また、微細析出物が微細であることにより、改質層２における転位の移動がより抑制されると考えられるので、これによっても、塑性変形が発生するために必要な応力を大きくすることができる。これらにより、アルミ合金部材１００の機械的強度をより向上させることができる。
【００４０】
また、本実施形態では、改質層２をレーザーピーニング処理により形成するか、または、改質層２をレーザーピーニング処理後に、再結晶終了温度（約４００℃）以下の約２５０℃の高温環境下に５０時間以上配置して加熱することによって、容易に、アルミ合金部材本体１の強度補強部分１０の表面１０ａに、微細析出物による歪時効硬化によりアルミ合金部材本体１の母材３の硬度よりも大きい硬度を有するように改質された改質層２を形成することができる。また、レーザーピーニング処理を用いることによって、照射位置などの照射条件を制御してレーザー光を照射することができるので、粒子がランダムに表面に噴射されるショットピーニング処理と比べて、アルミ合金部材本体１の強度補強部分１０の表面１０ａにより均一な改質層２を形成することができる。
【００４１】
次に、図１〜図４を参照して、本実施形態によるアルミ合金部材１００の製造方法（表面加工方法）について説明する。
【００４２】
まず、溶融したＡｌ−１２Ｓｉ−Ｃｕ−Ｎｉ合金（アルミニウム合金）を鋳型に流し込むことによって、表面加工が行われていない状態のアルミ合金部材本体１（図１参照）を鋳造して、鋳型から取り出す。この際、アルミ合金部材本体１の鋳肌面からなる表面１ａ（図１参照）には、微細な欠陥を有する湯境や鋳巣などが形成されている。そして、アルミ合金部材本体１の強度補強部分１０の表面１０ａにレーザーピーニング処理を施す。
【００４３】
具体的には、図４に示すように、まず、水中にアルミ合金部材本体１を配置する。そして、Ｑ−ｓｗｉｔｃｈ  ＹＡＧパルスレーザー発生装置（Ｔｈａｌｅｓ  Ｌａｓｅｒ製  ＳＡＧＡ）を用いて、アルミ合金部材本体１の強度補強部分１０に約５３０ｎｍの波長を有するレーザー光を照射する。ここで、レーザー光の照射条件として、レーザー光のパルス幅を約８ナノ秒の超短パルスに設定するとともに、レーザー光のパワー密度（１平方センチメートルあたりに照射されるレーザー光の出力）を約２．５ＧＷ／ｃｍ２以上約１０ＧＷ／ｃｍ２以下の高ピーク出力密度に設定する。また、レーザー光のスポット径（レーザー光が照射される領域の径）が約４００μｍ以上約８００μｍ以下になるように、レンズ１０１を調整する。
【００４４】
これにより、レーザー光が照射された水中におけるアルミ合金部材本体１の強度補強部分１０の表面１０ａにおいて、Ａｌ−１２Ｓｉ−Ｃｕ−Ｎｉ合金（アルミ合金部材本体１の母材３）が気化および電離してプラズマが発生する。このプラズマにより、レーザー光が照射された水中のアルミ合金部材本体１の強度補強部分１０の表面１０ａは、約５０００℃以上の超高温になる。しかしながら、この昇温は局所的、かつ、瞬間的であるとともに、周辺に急速に放熱されて冷却されるため、昇温は、レーザー光が照射された強度補強部分１０の表面１０ａに限定される。
【００４５】
また、発生したプラズマにより、レーザー光が照射された強度補強部分１０の表面１０ａにおいて急激な体積の膨張が生じる。この際、強度補強部分１０の表面１０ａに配置された水は急には移動できないので、発生したプラズマによる衝撃波が強度補強部分１０から拡散するのを抑制される。これにより、プラズマの圧力は数万気圧になって強度補強部分１０の表面１０ａからアルミ合金部材本体１の内部の深い領域にまで衝撃波が集中して伝播する。この結果、衝撃波により塑性変形されて、レーザー光が照射されたアルミ合金部材本体１の強度補強部分１０に圧縮残留応力が付与されるとともに、母材３の転位密度よりも大きな転位密度になるように、多くの転位が形成される。これにより、レーザー光が照射されたアルミ合金部材本体１の強度補強部分１０の表面１０ａに、図２に示すような改質層２が容易に形成される。なお、改質層２は、約５００μｍ以上の厚み（深さ）ｔになるように形成される。
【００４６】
また、アルミ合金部材本体１の強度補強部分１０の表面１０ａにプラズマを発生させた際に、陽イオン化したＡｌが酸素と結びつくプラズマ酸化によって、図３に示すように、改質層２の表面２ａに酸化アルミ膜２ｂが形成される。さらに、強度補強部分１０の表面１０ａ（鋳肌面）は、プラズマにより瞬間的に約５０００℃以上の超高温になることによって、一度溶融され、急冷されて再凝固する。これにより、鋳肌面の湯境や鋳巣などに存在する微細な欠陥が修復された改質層２の表面２ａが形成される。
【００４７】
そして、アルミ合金部材本体１の強度補強部分１０の表面１０ａの全体にレーザー光を照射する。なお、レーザー光の照射条件として、ガバレージ（走査回数）が複数回（たとえば、３回や７回）になるようにレーザー光を照射する。これにより、改質層２の表面２ａに、微細な凹凸が形成される。この結果、アルミ合金部材本体１の強度補強部分１０の表面１０ａへの表面加工が終了する。
【００４８】
その後、アルミ合金部材１００を再結晶終了温度（約４００℃）以下の約２５０℃の高温環境下に所定時間配置することによって、歪時効硬化により、改質層２において、ＡｌおよびＣｕからなる金属間化合物や中間相と、ＡｌおよびＮｉからなる金属間化合物や中間相とを含む複数の微細析出物が、改質層２内の転位に集まるように形成される。これにより、改質層２（酸化アルミ膜２ｂおよび内部層２ｃ）は、微細析出物による歪時効硬化によりアルミ合金部材本体１の母材３の硬度よりも大きい硬度を有するように形成される。また、改質層２の転位密度は、高温環境下に配置された場合であっても、母材３の転位密度よりも大きな転位密度を維持する。なお、微細析出物は、約０．０５μｍ以上約１０μｍ以下の大きさになるように形成される。このようにして、図１に示すアルミ合金部材１００が製造される。
【００４９】
[実施例]
次に、図５〜図２２を参照して、上記実施形態の効果を確認するために行った確認実験について説明する。以下、確認実験として行った母材観察、元素分析および転位密度観察と、残留応力測定と、硬度分布測定とについて説明する。
【００５０】
（母材観察、元素分析および転位密度観察）
まず、母材観察、元素分析および転位密度観察について説明する。この母材観察、元素分析および転位密度観察では、Ａｌ−１２Ｓｉ−Ｃｕ−Ｎｉ合金（アルミニウム合金）からなるアルミ合金部材本体に、上記実施形態におけるアルミ合金部材本体１の強度補強部分１０の表面１０ａへの表面加工と同様の表面加工を行った。具体的には、アルミ合金部材本体の強度補強部分に５３０ｎｍの波長を有するレーザー光を照射した。ここで、レーザー光の照射条件として、レーザー光のパルス幅を８ナノ秒の超短パルスに設定するとともに、レーザー光のパワー密度を１０ＧＷ／ｃｍ２の高ピーク出力密度に設定した。また、レーザー光のスポット径を４００μｍにした。さらに、ガバレージが７回になるようにレーザー光を照射した。これにより、一対のアルミ合金部材を作製した。
【００５１】
そして、１つのアルミ合金部材を、２５０℃の温度条件下で１００時間加熱処理を行うことによって、高温環境下に配置した。そして、熱処理を行わないアルミ合金部材のうち、レーザーピーニング処理により改質層が形成された部分、および、改質層が形成されていない部分を切断して、研磨およびエッチングを行うことにより、切断片１および２をそれぞれ作成した。また、熱処理を行ったアルミ合金部材のうち、レーザーピーニング処理により改質層が形成された部分、および、改質層が形成されていない部分を切断して、研磨およびエッチングを行うことにより、切断片３および４をそれぞれ作成した。なお、観察を容易に行うため、切断片１〜４を埋め込み樹脂に埋め込んだ状態で観察を行った。
【００５２】
そして、形成した各々の切断片を、電子顕微鏡（Ｔｒａｎｓｍｉｓｓｉｏｎ  Ｅｌｅｃｔｒｏｎ  Ｍｉｃｒｏｓｃｏｐｅ、ＴＥＭ）を用いて観察した。そして、切断片１〜４の母材観察と転位密度観察とをＴＥＭ像を観察することにより行った。また、切断片１〜４の所定位置における元素組成をＥＤＳ（Ｅｎｅｒｇｙ  Ｄｉｓｐｅｒｓｉｖｅ  Ｘ−ｒａｙ  Ｓｐｅｃｔｒｏｍｅｔｒｙ）を用いて測定した。その測定結果を図５にまとめて示す。さらに、レーザー変位計を用いて、切断片１〜４の切断面における凹凸具合を観察した。
【００５３】
図６〜図９に示すように、レーザーピーニング処理が施された一方、熱処理（２５０℃で１００時間）が行われていない切断片１において、図６に示す明視野像では、金属シリコンの単結晶（図６および図７の左側中央部）や、ＡｌおよびＣｕの析出物（図９に示すＥＤＳを測定した位置における析出物）が観察されたものの、微小な黒点（微細析出物）は観察されなかった。また、図７に示す暗視野像および図８に示す暗視野拡大像では、多くの転位が観察された。具体的には、１０１０cm−２以上１０１１cm−２以下の転位密度で転位が観察された。また、転位のセル構造（転位密度が高い位置と低い位置とが分かれた構造）が確認されるとともに、内部歪に起因して画像が歪んで観察された。これにより切断片１には、多くの結晶歪エネルギーが蓄積されていると考えられる。なお、切断片１では凹凸は確認されなかった。
【００５４】
また、図１０〜図１３に示すように、レーザーピーニング処理、および、熱処理の双方が行われていない切断片２において、図１０に示す明視野像では、黒点（微細析出物）は確認されなかった。また、図１１に示す暗視野像では、転位密度が１０８cm−２程度の転位が観察された。つまり、レーザーピーニング処理が施されていない切断片２の転位密度は、レーザーピーニング処理が施された切断片１の転位密度の１／１００以下であった。また、図１２に示す明視野拡大像では、セル状の凝固組織が多く検出されるとともに、単結晶や析出物が確認された。また、ＴＥＭ像では、内部歪に起因する画像の歪みは観察されず、結晶歪エネルギーの蓄積が小さいと考えられる。さらに、図１３に示すＥＤＳの結果としては、Ａｌの他にＣｕとＮｉとが観察された。これは、切断片作成の際の機械加工において、Ａｌ−１２Ｓｉ−Ｃｕ−Ｎｉ合金に基づく多結晶組織が形成されたからであると考えられる。なお、切断片２では凹凸は確認されなかった。
【００５５】
ここで、図１４〜図１７に示すように、レーザーピーニング処理および熱処理の双方が行われた切断片３において、図１４に示す明視野像では、棒状の析出物や微小な黒点（微細析出物）が多数確認された。また、図１５に示す明視野拡大像では、転位線２ｄの上に微細析出物２ｅが位置している（析出している）ことが観察された。なお、微細析出物２ｅの大きさは、０．０５μｍ程度である。また、図１６に示す暗視野拡大像では、熱処理が行われていない切断片１の転位密度よりは小さいものの、転位密度が１０１０cm−２以上の多くの転位が観察された。また、ＴＥＭ像では、内部歪に起因する画像の歪みが若干観察され、この結果、結晶歪エネルギーは残っているものの小さいと考えられる。また、図１７に示す微細析出物２ｅに対して測定を行ったＥＤＳの結果としては、Ａｌの他にＣｕが観察された。なお、切断片３では凹凸が確認された。
【００５６】
また、図１８〜図２０に示すように、レーザーピーニング処理が施されていない一方、熱処理が行われた切断片４において、図１８に示す明視野像では、アルミニウムの単結晶や金属間化合物の析出物などが確認された。また、図１９に示す暗視野像では、切断片２よりも小さな転位密度（転位密度が１０８cm−２以下）の転位が観察された。つまり、切断片４では、熱処理により転位が多く開放されたと考えられる。また、図２０に示すＥＤＳの結果としては、Ａｌの他にＣｕ、Ｎｉ、ＳｉおよびＦｅが観察された。これらにより、切断片４では、多くの析出物が析出した過時効の状態になっていると考えられる。なお、切断片４では凹凸は確認されなかった。
【００５７】
（残留応力測定）
次に、残留応力測定について説明する。この残留応力測定では、上記のレーザーピーニング処理が施された切断片１および３において、表面からの深さ位置（μｍ）における残留応力（ＭＰａ）を、Ｘ線回折測定装置を用いて求めた。なお、残留応力が負の値である場合には、圧縮応力が残留しており、残留応力が正の値である場合には、引張応力が残留していることを示す。
【００５８】
図５に示した残留応力測定の結果としては、熱処理が行われていない切断片１においては、残留応力は−２４０ＭＰａ以下になり、レーザーピーニング処理に基づく大きな圧縮残留応力が形成されていた。一方、熱処理が行われた切断片３においては、−６０ＭＰａ以下のかなり高い残留応力が残存した。これにより、レーザーピーニング処理を行った後に熱処理を行ったとしても、圧縮残留応力が一部残存して、硬度の低下がある程度抑制されることが判明した。
【００５９】
（硬度測定）
次に、硬度測定について説明する。この硬度測定では、上記の切断片１〜４の複数の深さ位置において、２０ｇｆの荷重で微小硬さ測定用の圧子を押しあて、形成されたへこみの表面積からビッカース硬さを求めた。なお、レーザーピーニング処理が施されていない切断片２および４では、硬度は深さ位置に拘わらず一定であると考えられるので、表層のみビッカース硬さを求めた。
【００６０】
図２１に示したビッカース硬さの結果としては、熱処理が行われていない切断片１および２では、表面から少なくとも５００μｍの深さ位置までの範囲において、レーザーピーニング処理が施された切断片１のビッカース硬度は、レーザーピーニング処理が施されていない切断片２のビッカース硬度よりも大きくなった。これにより、レーザーピーニング処理を施すことにより、表面から少なくとも５００μｍの深さ位置までの範囲において、レーザーピーニング処理に因る改質層が形成され、ビッカース硬度を向上させることが可能であることが判明した。
【００６１】
また、熱処理が行われた切断片３および４では、表面から少なくとも５００μｍの深さ位置までの範囲において、レーザーピーニング処理が施された切断片３のビッカース硬度は、レーザーピーニング処理が施されていない切断片４のビッカース硬度よりも大きくなった。これにより、レーザーピーニング処理を施すことにより、高温環境下においても、表面から少なくとも５００μｍの深さ位置までの範囲において、レーザーピーニング処理に因る改質層が残存しており、ビッカース硬度を向上させることが可能であることが判明した。
【００６２】
また、レーザーピーニング処理が施された切断片１および３では、熱処理が行われた切断片３のビッカース硬度は、熱処理が行われていない切断片１のビッカース硬度よりも小さくなった。また、レーザーピーニング処理が施されていない切断片２および４では、熱処理が行われた切断片４のビッカース硬度は、熱処理が行われていない切断片２のビッカース硬度よりも小さくなった。
【００６３】
また、表面から１０００μｍの深さ位置よりも深い深さ位置においては、熱処理が行われていない切断片１のビッカース硬度と切断片２のビッカース硬度とは略等しくなるとともに、熱処理が行われた切断片３のビッカース硬度と切断片４のビッカース硬度とは略等しくなった。これにより、表面から１０００μｍの深さ位置よりも深い深さ位置においては、レーザーピーニング処理に因る改質層はほとんど形成されていないと考えられる。
【００６４】
（考察）
これらの実験結果から、次のことが考えられる。レーザーピーニング処理が行われた場合で、かつ、熱処理が行われる前の改質層（切断片１）では、レーザーピーニング処理により、改質層には、加えられた衝撃波に基づく大きな圧縮残留応力および多くの転位が形成されて硬度が向上されているだけでなく、結晶歪エネルギーが多く蓄積されている。これにより、転位密度の増加による加工硬化によって、塑性変形が発生するために必要な応力が増大されていると考えられる。また、熱処理が行われる前の改質層では、Ｃｕの過飽和固溶体になっているものの、析出はあまり行われていない。
【００６５】
そして、レーザーピーニング処理が行われた状態で、再結晶終了温度（約４００℃）以下の２５０℃の高温環境下に１００時間配置されて加熱された場合には、時効硬化の回復過程において、改質層にＡｌおよびＣｕの微細析出物が析出される。ここで、レーザーピーニング処理の際に蓄積された結晶歪エネルギーにより、改質層において、微細析出物が転位線上に多く析出したり、微細析出物と転位とが互いに相互作用を及ぼし合ったりする歪時効硬化が発生する。この結果、高温環境下に配置された後の改質層（切断片３）では、さらなる回復による過時効に起因して粗大な析出物が析出するのが抑制されると考えられる。さらに、転位の開放が行われる回復過程であるものの、微細析出物により転位の移動（開放）が抑制されて、転位の開放に起因する転位密度の減少も抑制され、圧縮残留応力の開放も抑制されると考えられる。これらの結果、改質層において硬度の低下が抑制されたと考えられる。なお、切断片３において観察された凹凸は、多数析出した微細析出物が凹凸として観察されたと考えられる。
【００６６】
一方、レーザーピーニング処理が行われていない場合（切断片２の場合）には、転位密度も低く、結晶歪エネルギーも蓄積されていない。このため、熱処理が行われた後の回復過程において、粗大な析出物が析出する過時効の状態になると考えられる。このため、高温環境下に配置された後（切断片４の場合）では、レーザーピーニング処理が行われた場合（切断片３の場合）と異なり、転位の開放に起因する転位密度の減少や圧縮残留応力の開放が抑制されずに硬度が低下したと考えられる。
【００６７】
この結果、レーザーピーニング処理を施したアルミ合金部材１００を、アルミ合金部材１００の使用環境である再結晶終了温度（約４００℃）以下の約２５０℃の高温環境下に約５０時間以上配置して加熱することによって、微細析出物による歪時効硬化によりアルミ合金部材本体１の母材３の硬度よりも大きい硬度を有する改質層２を形成することができ、その結果、アルミ合金部材１００に要求される高温環境下での疲労強度を十分に確保することができることが確認できた。
【００６８】
なお、レーザーピーニング処理および熱処理の双方が行われた切断片３における微細析出物として、図１７に示す微細析出物２ｅに対して測定を行ったＥＤＳの結果から、ＡｌおよびＣｕの金属間化合物（たとえば、ＣｕＡｌやＣｕＡｌ２など）やＡｌおよびＣｕの中間相が考えられる。また、図１７に示すＥＤＳにおいて今回は測定されなかったものの、切断片３において析出する可能性のある微細析出物として、ＡｌおよびＮｉの金属間化合物（たとえば、ＮｉＡｌ３やＮｉ３Ａｌなど）やＡｌおよびＮｉの中間相が考えられる。さらに、微小元素としてＡｌ−１２Ｓｉ−Ｃｕ−Ｎｉ合金に含まれるＴｉも微細析出物の構成元素となっていることも考えられる。
【００６９】
なお、今回開示された実施形態および実施例は、すべての点で例示であって制限的なものではないと考えられるべきである。本発明の範囲は、上記した実施形態および実施例の説明ではなく特許請求の範囲によって示され、さらに特許請求の範囲と均等の意味および範囲内でのすべての変更が含まれる。
【００７０】
たとえば、上記実施形態では、レーザーピーニング処理を施す際に、水中にアルミ合金部材本体１を配置した状態で、アルミ合金部材本体１の強度補強部分１０にレーザー光を照射した例について示したが、本発明はこれに限られない。本発明では、レーザーピーニング処理を施す際に、アルミ合金部材本体の強度補強部分の表面に液体の膜が形成されていればよい。たとえば、水中ではなく、油の中にアルミ合金部材本体を配置した状態でレーザーピーニング処理を施してもよいし、アルミ合金部材本体の強度補強部分の表面に液体（水や油）を連続的に流しながら、レーザーピーニング処理を施してもよい。
【００７１】
また、上記実施形態では、アルミ合金部材本体１がＡｌ−１２Ｓｉ−Ｃｕ−Ｎｉ合金（アルミニウム合金）からなる例を示したが、本発明はこれに限られない。本発明では、アルミニウム合金として、たとえば、Ａｌ−１２Ｓｉ−Ｃｕ−Ｎｉ合金以外のＡｌ−Ｃｕ−Ｎｉ−Ｍｇ合金などのアルミニウム合金を用いてもよい。また、本発明では、微細析出物による歪時効硬化を目的としたアルミニウム合金において、さらなる硬度の向上や疲労強度の向上が見込まれる。
【００７２】
また、上記実施形態では、鋳物からなるアルミ合金部材本体１の強度補強部分１０の表面１０ａ（鋳肌面）にレーザーピーニング処理を施す例を示したが、本発明はこれに限られない。本発明では、レーザーピーニング処理を施す表面は鋳肌面に限られず、たとえば、切削などの加工処理を施した加工処理後の表面にレーザーピーニング処理を施しても、鋳肌面に施した場合と同様の効果（硬度の向上に加えて欠陥の除去など）を得ることが可能である。
【００７３】
また、上記実施形態では、レーザーピーニング処理の照射条件として、レーザー光のパルス幅を約８ナノ秒の超短パルスに設定するとともに、レーザー光のパワー密度を約２．５ＧＷ／ｃｍ２以上約１０ＧＷ／ｃｍ２以下の高ピーク出力密度に設定した。また、レーザー光のスポット径を約４００μｍ以上約８００μｍ以下にするとともに、ガバレージを複数回にした例を示したが、本発明はこれに限られない。本発明では、微細析出物による歪時効硬化によりアルミ合金部材本体の母材の硬度よりも大きい硬度を有するように改質された改質層が形成可能であれば、レーザーピーニング処理におけるレーザー光の照射条件を変更してもよい。たとえば、レーザー光のパルス幅は、約１００ナノ秒以下の超短パルスであれば、約８ナノ秒以外のパルス幅であってもよい。
【００７４】
なお、本発明によるアルミ合金部材は、高温環境下に配置されることにより歪時効硬化が行われると考えられるので、高温環境下（約２５０℃）に配置されるアルミ合金部材に適用するのが好ましい。たとえば、アルミニウム合金からなる電気モータの回転軸などに本発明を適用してもよいし、アルミニウム合金からなるシリンダや、コンロッド、ピストンなどの内燃機関の部品に本発明を適用してもよい。また、常温環境下に配置されるアルミ合金部材に対しては、レーザーピーニング処理後に、上記実施例と同様の熱処理を行うことによって、硬度が向上したアルミ合金部材を安定的に得ることも可能である。
【００７５】
また、上記実施形態では、レーザーピーニング処理が行われたアルミ合金部材１００を、アルミ合金部材１００の使用環境である再結晶終了温度（約４００℃）以下の約２５０℃の高温環境下に５０時間以上配置して加熱した場合を示したが、本発明では、再結晶終了温度（約４００℃）以下の温度であれば、約２５０℃以外（たとえば、約３００℃）の高温環境下にアルミ合金部材を配置して加熱してもよい。この場合であっても、約２５０℃の高温環境下に配置された場合と同様に、転位に集まった微細析出物により、改質層における転位の移動が阻害されることによって、改質層の硬度が向上し、その結果、塑性変形が発生するために必要な応力が大きくなると考えられる。
【００７６】
また、上記実施形態では、歪時効硬化により、ＡｌおよびＣｕからなる金属間化合物や中間相と、ＡｌおよびＮｉからなる金属間化合物や中間相とを含む複数の微細析出物が、改質層２内の転位に集まるように形成される例を示したが、本発明はこれに限られない。本発明では、微細析出物が、ＡｌおよびＣｕからなる金属間化合物や中間相、および、ＡｌおよびＮｉからなる金属間化合物や中間相の少なくともいずれか一方を含んでいればよい。
【符号の説明】
【００７７】
１  アルミ合金部材本体
２  改質層
２ｂ  酸化アルミ膜（最表層）
２ｃ  内部層
２ｅ  微細析出物
１０  強度補強部分
１０ａ  （強度補強部分の）表面
１００  アルミ合金部材
【図１】
2015105402.tif 000003
【図２】
2015105402.tif 000004
【図３】
2015105402.tif 000005
【図４】
2015105402.tif 000006
【図５】
2015105402.tif 000007
【図６】
2015105402.tif 000008
【図７】
2015105402.tif 000009
【図８】
2015105402.tif 000010
【図９】
2015105402.tif 000011
【図１０】
2015105402.tif 000012
【図１１】
2015105402.tif 000013
【図１２】
2015105402.tif 000014
【図１３】
2015105402.tif 000015
【図１４】
2015105402.tif 000016
【図１５】
2015105402.tif 000017
【図１６】
2015105402.tif 000018
【図１７】
2015105402.tif 000019
【図１８】
2015105402.tif 000020
【図１９】
2015105402.tif 000021
【図２０】
2015105402.tif 000022
【図２１】
2015105402.tif 000023